(57)【特許請求の範囲】
【請求項１】
（メタ）アクリル酸アルキルエステル単量体及びカルボキシル基含有単量体を含む単量
体（Ａ）と、分子内にエチレンオキサイド構造を含むアニオン性乳化剤（Ｂ）を前記単量
体（Ａ）の質量に対して０．５〜５質量％と、アルカリ金属の水酸化物（Ｃ）を前記カル
ボキシル基含有単量体に含まれるカルボキシル基のモル量に対して２０〜８０モル％と、
セルロース系ポリマー（Ｄ）を前記単量体（Ａ）の質量に対して０．０１〜１質量％とを
含有する単量体組成物を用意すること、及び
前記単量体（Ａ）を懸濁重合すること、
を含む、アクリル系ポリマー粒子の製造方法。
【請求項２】
前記アニオン性乳化剤（Ｂ）が、下記式（Ｉ）で表される化合物及び下記式（II）で表される化合物からなる群から選択される少なくとも１種を含む、請求項１に記載のアクリル系ポリマー粒子の製造方法。
式（Ｉ）
【化１】
0006981517.tif 000011
（式（Ｉ）中、Ｒは、炭素原子を含む１価の基を表し、Ｘは、アニオン性官能基を表し、
ｎは、１以上の数を表す。）
式（II）
【化２】
0006981517.tif 000012
（式（II）中、Ｒは、炭素原子を含む１価の基を表し、Ｒ’は、炭素原子を含む２価の基を表し、Ｘは、アニオン性官能基を表し、ｎは、１以上の数を表す。）
【請求項３】
前記セルロース系ポリマー（Ｄ）を１質量％の濃度で含有する水溶液の粘度が、５００
ｍＰａ・ｓ以上である、請求項１又は２に記載のアクリル系ポリマー粒子の製造方法。
【請求項４】
（メタ）アクリル酸アルキルエステル単量体及びカルボキシル基含有単量体を含む単量
体（Ａ）と、分子内にエチレンオキサイド構造を含むアニオン性乳化剤（Ｂ）を前記単量
体（Ａ）の質量に対して０．５〜５質量％と、アルカリ金属の水酸化物（Ｃ）を前記カル
ボキシル基含有単量体に含まれるカルボキシル基のモル量に対して２０〜８０モル％と、
セルロース系ポリマー（Ｄ）を前記単量体（Ａ）の質量に対して０．０１〜１質量％とを
含有する単量体組成物中で、前記単量体（Ａ）を懸濁重合して得られ、
平均粒子径が４０〜１００μｍである、
アクリル系ポリマー粒子。
【請求項５】
前記アニオン性乳化剤（Ｂ）が、下記式（Ｉ）で表される化合物及び下記式（II）で表される化合物からなる群から選択される少なくとも１種を含む、請求項４に記載のアクリ
ル系ポリマー粒子。
式（Ｉ）
【化３】
0006981517.tif 000013
（式（Ｉ）中、Ｒは、炭素原子を含む１価の基を表し、Ｘは、アニオン性官能基を表し、
ｎは、１以上の数を表す。）
式（II）
【化４】
0006981517.tif 000014
（式（II）中、Ｒは、炭素原子を含む１価の基を表し、Ｒ’は、炭素原子を含む２価の基を表し、Ｘは、アニオン性官能基を表し、ｎは、１以上の数を表す。）
【請求項６】
前記セルロース系ポリマー（Ｄ）を１質量％の濃度で含有する水溶液の粘度が、５００
ｍＰａ・ｓ以上である、請求項４又は５に記載のアクリル系ポリマー粒子。
【請求項７】
（メタ）アクリル酸アルキルエステル単量体及びカルボキシル基含有単量体を含む単量
体（Ａ）と、分子内にエチレンオキサイド構造を含むアニオン性乳化剤（Ｂ）を前記単量
体（Ａ）の質量に対して０．５〜５質量％と、アルカリ金属の水酸化物（Ｃ）を前記カル
ボキシル基含有単量体に含まれるカルボキシル基のモル量に対して２０〜８０モル％と、
セルロース系ポリマー（Ｄ）を前記単量体（Ａ）の質量に対して０．０１〜１質量％とを
含有する単量体組成物の懸濁重合物を含み、
前記懸濁重合物が、アクリル系ポリマー粒子を含み、
前記アクリル系ポリマー粒子の平均粒子径が、４０〜１００μｍである、
アクリル系ポリマー粒子含有組成物。
【請求項８】
前記アクリル系ポリマー粒子の含有量が、４０〜６０質量％である、請求項７に記載の
アクリル系ポリマー粒子含有組成物。
【請求項９】
請求項４〜６のいずれかに記載のアクリル系ポリマー粒子、又は、請求項７若しくは８に記載のアクリル系ポリマー粒子含有組成物と、アクリル系ポリマー微粒子とを含有し、
前記アクリル系ポリマー粒子の平均粒子径が４０〜１００μｍであり、
前記アクリル系ポリマー微粒子の平均粒子径が０．１〜０．６μｍである、水性粘着剤
。
【請求項１０】
前記アクリル系ポリマー微粒子の含有量が、前記アクリル系ポリマー粒子の質量に対し
１０〜１００質量％である、請求項９に記載の水性粘着剤。
【請求項１１】
不揮発分濃度が４０〜６０質量％であり、ゲル分率が７０〜１００質量％である、請求
項９又は１０に記載の水性粘着剤。
【請求項１２】
基材と、前記基材の少なくとも一方の面に接する粘着剤層とを有し、
前記粘着剤層が、請求項９〜１１のいずれかに記載の水性粘着剤を用いて形成された、
粘着シート。
【発明の詳細な説明】
【技術分野】
【０００１】
本発明の実施形態は、アクリル系ポリマー粒子の製造方法、アクリル系ポリマー粒子、アクリル系ポリマー粒子含有組成物、水性粘着剤、及び粘着シートに関する。
【背景技術】
【０００２】
粘着シートとして、再剥離性を有する粘着シートが知られている。例えば、粘着剤層と基材とを備え、粘着剤層にポリマー粒子を含み、粘着シートの粘着剤層面を被着体に貼り付けて使用され、必要があれば粘着シートの被着体からの剥離と被着体への貼り付けを繰り返すことのできる粘着シートが広く使用されている。
【０００３】
例えば、特許文献１には、球状粘着剤及びエマルション型バインダー粘着剤とを含有する粘着剤が、基材シートの片面に塗布されて粘着層が形成されており、該球状粘着剤が、エチレン系不飽和単量体成分１００質量部に対して０．１〜３質量部のポリアクリル酸の存在下でエチレン系不飽和単量体を重合して得られる球状粘着剤（Ａ）、又はエチレン系不飽和単量体を重合して得られる球状粘着剤に球状粘着剤の固形分１００質量部に対して０．１〜７質量部のポリアクリル酸を添加して得られる球状粘着剤（Ｂ）であることを特徴とする再剥離性粘着シートが記載されている。
【先行技術文献】
【特許文献】
【０００４】
【特許文献１】国際公開第２００６／１０４２３５号
【発明の概要】
【発明が解決しようとする課題】
【０００５】
アクリル系ポリマー粒子は、上記のとおり粘着剤に使用される他に、充填剤、スペーサー、担体等として様々な技術分野で使用されている。アクリル系ポリマー粒子は、これらの用途に応じた粒子径を有することが求められるが、所望の粒子径、特に、大きな粒子径を有するアクリル系ポリマー粒子を製造することは困難であった。
【０００６】
そこで、本発明の実施形態は、所望の平均粒子径を有するアクリル系ポリマー粒子を容易に製造することができる製造方法を提供することを課題とする。また、本発明の実施形態は、所望の平均粒子径を有するアクリル系ポリマー粒子、及び、所望の平均粒子径を有するアクリル系ポリマー粒子を含有する組成物を提供することを課題とする。さらに、本発明の実施形態は、適度な粘着力と剥離性とを有する粘着剤層を形成できる水性粘着剤、及び、適度な粘着力と剥離性とを有する粘着シートを提供することを課題とする。
【課題を解決するための手段】
【０００７】
実施形態の例を以下に挙げる。本発明は以下の実施形態に限定されない。
（１）（メタ）アクリル酸アルキルエステル単量体及びカルボキシル基含有単量体を含む単量体（Ａ）と、分子内にエチレンオキサイド構造を含むアニオン性乳化剤（Ｂ）を前記単量体（Ａ）の質量に対して０．５〜５質量％と、アルカリ金属の水酸化物（Ｃ）を前記カルボキシル基含有単量体に含まれるカルボキシル基のモル量に対して２０〜８０モル％と、セルロース系ポリマー（Ｄ）を前記単量体（Ａ）の質量に対して０．０１〜１質量％とを含有する単量体組成物を用意すること、及び
前記単量体（Ａ）を懸濁重合すること、
を含む、アクリル系ポリマー粒子の製造方法。
（２）前記アニオン性乳化剤（Ｂ）が、下記式（Ｉ）で表される化合物及び下記式（II）で表される化合物からなる群から選択される少なくとも１種を含む、上記（１）に記載のアクリル系ポリマー粒子の製造方法。
式（Ｉ）
【化１】
0006981517.tif 000002
（式（Ｉ）中、Ｒは、炭素原子を含む１価の基を表し、Ｘは、アニオン性官能基を表し、ｎは、１以上の数を表す。）
式（II）
【化２】
0006981517.tif 000003
（式（II）中、Ｒは、炭素原子を含む１価の基を表し、Ｒ’は、炭素原子を含む２価の基を表し、Ｘは、アニオン性官能基を表し、ｎは、１以上の数を表す。）
（３）前記セルロース系ポリマー（Ｄ）を１質量％の濃度で含有する水溶液の粘度が、５００ｍＰａ・ｓ以上である、上記（１）又は（２）に記載のアクリル系ポリマー粒子の製造方法。
【０００８】
（４）（メタ）アクリル酸アルキルエステル単量体及びカルボキシル基含有単量体を含む単量体（Ａ）と、分子内にエチレンオキサイド構造を含むアニオン性乳化剤（Ｂ）を前記単量体（Ａ）の質量に対して０．５〜５質量％と、アルカリ金属の水酸化物（Ｃ）を前記カルボキシル基含有単量体に含まれるカルボキシル基のモル量に対して２０〜８０モル％と、セルロース系ポリマー（Ｄ）を前記単量体（Ａ）の質量に対して０．０１〜１質量％とを含有する単量体組成物中で、前記単量体（Ａ）を懸濁重合して得られる、アクリル系ポリマー粒子。
（５）前記アニオン性乳化剤（Ｂ）が、下記式（Ｉ）で表される化合物及び下記式（II）で表される化合物からなる群から選択される少なくとも１種を含む、上記（４）に記載のアクリル系ポリマー粒子。
式（Ｉ）
【化３】
0006981517.tif 000004
（式（Ｉ）中、Ｒは、炭素原子を含む１価の基を表し、Ｘは、アニオン性官能基を表し、ｎは、１以上の数を表す。）
式（II）
【化４】
0006981517.tif 000005
（式（II）中、Ｒは、炭素原子を含む１価の基を表し、Ｒ’は、炭素原子を含む２価の基を表し、Ｘは、アニオン性官能基を表し、ｎは、１以上の数を表す。）
（６）前記セルロース系ポリマー（Ｄ）を１質量％の濃度で含有する水溶液の粘度が、５００ｍＰａ・ｓ以上である、上記（４）又は（５）に記載のアクリル系ポリマー粒子。
【０００９】
（７）（メタ）アクリル酸アルキルエステル単量体及びカルボキシル基含有単量体を含む単量体（Ａ）と、分子内にエチレンオキサイド構造を含むアニオン性乳化剤（Ｂ）を前記単量体（Ａ）の質量に対して０．５〜５質量％と、アルカリ金属の水酸化物（Ｃ）を前記カルボキシル基含有単量体に含まれるカルボキシル基のモル量に対して２０〜８０モル％と、セルロース系ポリマー（Ｄ）を前記単量体（Ａ）の質量に対して０．０１〜１質量％とを含有する単量体組成物の懸濁重合物を含む、アクリル系ポリマー粒子含有組成物。
（８）前記アクリル系ポリマー粒子の含有量が、４０〜６０質量％である、上記（７）に記載のアクリル系ポリマー粒子含有組成物。
【００１０】
（９）上記（１）〜（３）のいずれかに記載の製造方法により得られるアクリル系ポリマー粒子、上記（４）〜（６）のいずれかに記載のアクリル系ポリマー粒子、又は、上記（７）若しくは（８）に記載のアクリル系ポリマー粒子含有組成物と、アクリル系ポリマー微粒子とを含有し、
前記アクリル系ポリマー粒子の平均粒子径が４０〜１００μｍであり、
前記アクリル系ポリマー微粒子の平均粒子径が０．１〜０．６μｍである、水性粘着剤。
（１０）前記アクリル系ポリマー微粒子の含有量が、前記アクリル系ポリマー粒子の質量に対し１０〜１００質量％である、上記（９）に記載の水性粘着剤。
（１１）不揮発分濃度が４０〜６０質量％であり、ゲル分率が７０〜１００質量％である、上記（９）又は（１０）に記載の水性粘着剤。
【００１１】
（１２）基材と、前記基材の少なくとも一方の面に接する粘着剤層とを有し、
前記粘着剤層が、上記（９）〜（１１）のいずれかに記載の水性粘着剤を用いて形成された、粘着シート。
【発明の効果】
【００１２】
本発明の実施形態によれば、所望の平均粒子径を有するアクリル系ポリマー粒子を容易に製造することができる製造方法を提供することができる。また、本発明の実施形態によれば、所望の平均粒子径を有するアクリル系ポリマー粒子、及び、所望の平均粒子径を有するアクリル系ポリマー粒子を含有する組成物を提供することができる。さらに、本発明の実施形態によれば、適度な粘着力と剥離性とを有する粘着剤層を形成できる水性粘着剤、及び、適度な粘着力と剥離性とを有する粘着シートを提供することができる。
【発明を実施するための形態】
【００１３】
本発明の実施形態について説明する。本発明は以下の実施形態に限定されない。
【００１４】
＜アクリル系ポリマー粒子の製造方法＞
本発明の一実施形態であるアクリル系ポリマー粒子の製造方法は、（メタ）アクリル酸アルキルエステル単量体及びカルボキシル基含有単量体を含む単量体（Ａ）と、分子内にエチレンオキサイド構造を含むアニオン性乳化剤（Ｂ）を前記単量体（Ａ）の質量に対して０．５〜５質量％と、アルカリ金属の水酸化物（Ｃ）を前記カルボキシル基含有単量体に含まれるカルボキシル基のモル量に対して２０〜８０モル％と、セルロース系ポリマー（Ｄ）を前記単量体（Ａ）の質量に対して０．０１〜１質量％とを含有する単量体組成物を用意すること；及び、前記単量体（Ａ）を懸濁重合すること、を含む。本明細書において、単量体組成物を用意することを「用意工程」という場合があり、単量体（Ａ）を懸濁重合することを「重合工程」という場合がある。アクリル系ポリマー粒子の製造方法は、更に任意の工程を含んでよい。
【００１５】
［用意工程］
用意工程では、（メタ）アクリル酸アルキルエステル単量体及びカルボキシル基含有単量体を含む単量体（Ａ）と、分子内にエチレンオキサイド構造を含むアニオン性乳化剤（Ｂ）を前記単量体（Ａ）の質量に対して０．５〜５質量％と、アルカリ金属の水酸化物（Ｃ）を前記カルボキシル基含有単量体に含まれるカルボキシル基のモル量に対して２０〜８０モル％と、セルロース系ポリマー（Ｄ）を前記単量体（Ａ）の質量に対して０．０１〜１質量％と、を少なくとも含有する単量体組成物を用意する。単量体組成物は、（Ａ）〜（Ｄ）の成分以外の任意の成分を更に含有してよい。
【００１６】
（単量体（Ａ））
単量体（Ａ）は、（メタ）アクリル酸アルキルエステル単量体と、カルボキシル基含有単量体とを少なくとも含む。単量体（Ａ）は、（メタ）アクリル酸アルキルエステル単量体及びカルボキシル基含有単量体以外の任意の単量体を更に含んでよい。
【００１７】
（メタ）アクリル酸アルキルエステル単量体は、１つの（メタ）アクリロイルオキシ基と、１つのアルキル基とを分子内に有する単量体である。本明細書において、「（メタ）アクリル」は、「アクリル」と「メタクリル」を総称する語として使用される。本明細書において、「（メタ）アクリロイル」は、「アクリロイル」と「メタクリロイル」を総称する語として使用される。
【００１８】
（メタ）アクリル酸アルキルエステル単量体に含まれるアルキル基は、直鎖状、分岐状、又は環状であってよく、直鎖状又は分岐状であることが好ましい。アルキル基の炭素数は、好ましくは１〜２０、より好ましくは１〜１５、更に好ましくは１〜１０である。
【００１９】
（メタ）アクリル酸アルキルエステル単量体の例としては、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ペンチル、（メタ）アクリル酸ヘキシル、（メタ）アクリル酸オレイル、及び（メタ）アクリル酸ステアリル、（メタ）アクリル酸シクロヘキシル、（メタ）アクリル酸オクチル、（メタ）アクリル酸イソオクチル、（メタ）アクリル酸２−エチルヘキシル、（メタ）アクリル酸ノニル、（メタ）アクリル酸イソノニル、（メタ）アクリル酸デシル、（メタ）アクリル酸イソデシル、（メタ）アクリル酸ドデシル、（メタ）アクリル酸テトラデシル、（メタ）アクリル酸ヘキサデシル、（メタ）アクリル酸オクタデシル、又は（メタ）アクリル酸ラウリル等が挙げられる。（メタ）アクリル酸アルキルエステル単量体は、１種を単独で、又は、２種以上を組み合わせて使用できる。（メタ）アクリル酸アルキルエステル単量体は、アクリル酸アルキルエステル単量体を含むことが好ましく、アクリル酸ブチル及びアクリル酸２−エチルヘキシルから選択される少なくとも１種を含むことがより好ましい。
【００２０】
カルボキシル基含有単量体は、少なくとも１つの重合性不飽和基と、少なくとも１つのカルボキシル基とを分子内に有する単量体である。重合性不飽和基は、好ましくは重合性炭素−炭素二重結合含有基であり、より好ましくはＣＨ２＝ＣＨ−基（ビニル基）、ＣＨ２＝Ｃ（ＣＨ３）−基、（メタ）アクリロイル基、及び（メタ）アクリロイルオキシ基からなる群から選択される基である。カルボキシル基含有単量体の例としては、（メタ）アクリル酸、フタル酸モノヒドロキシエチル（メタ）アクリル酸エステル、ｐ−カルボキシベンジル（メタ）アクリル酸エステル、コハク酸モノヒドロキシエチル（メタ）アクリル酸エステル、（メタ）アクリル酸β−カルボキシエチル、イタコン酸、マレイン酸、フマル酸、クロトン酸等が挙げられる。カルボキシル基含有単量体は、１種を単独で、又は、２種以上を組み合わせて使用できる。カルボキシル基含有単量体は、（メタ）アクリル酸を含むことが好ましく、アクリル酸を含むことがより好ましい。
【００２１】
任意の単量体としては、例えば、アルキルジ（メタ）アクリレート、アルキルトリ（メタ）アクリレート等の多官能の（メタ）アクリル酸アルキルエステル単量体；フェニル（メタ）アクリレート、フェノキシエチル（メタ）アクリレート、ベンジル（メタ）アクリレート等の芳香環含有（メタ）アクリル酸エステル単量体；スチレン、α−メチルスチレン等のスチレン系単量体；エチルビニルエーテル、ｎ−プロピルビニルエーテル、イソプロピルビニルエーテル、ｎ−ブチルビニルエーテル、及びイソブチルビニルエーテル等のビニルエーテル系単量体；酢酸ビニル、及びプロピオン酸ビニル等の脂肪酸ビニル系単量体；ヒドロキシル基、アミノ基、メルカプト基、オキセタニル基等のカルボキシル基以外の官能基含有単量体などが挙げられる。
【００２２】
（メタ）アクリル酸アルキルエステル単量体の含有量は、単量体（Ａ）の合計質量を基準として、５０質量％以上であることが好ましく、７０質量％以上であることがより好ましく、８０質量％以上、８５質量％以上、又は９０質量％以上であることが更に好ましい。含有量が５０質量％以上である場合、重合速度を高めることができる。（メタ）アクリル酸アルキルエステル単量体の含有量は、カルボキシル基含有単量体の含有量を考慮し、単量体（Ａ）の合計質量を基準として、例えば、９９．５質量％以下、９９．０質量％以下、又は９８．０質量％以下であってよい。
【００２３】
カルボキシル基含有単量体の含有量は、重合時の単量体組成物の分散安定性の観点から、単量体（Ａ）の合計質量を基準として、０．５質量％以上であることが好ましく、１．０質量％以上であることがより好ましく、２．０質量％以上であることが更に好ましい。カルボキシル基含有単量体の含有量は、単量体（Ａ）の合計質量を基準として、２０質量％以下であることが好ましく、１５質量％以下であることがより好ましく、１０質量％以下であることが更に好ましい。含有量が２０質量％以下である場合、懸濁重合によって得られる懸濁重合物の粘度を下げることができる。
【００２４】
任意の単量体の含有量は、単量体（Ａ）の合計質量を基準として、２０質量％以下であることが好ましく、１０質量％以下であることがより好ましく、５質量％以下であることが更に好ましい。含有量が２０質量％以下である場合、重合速度を高めることができる。
【００２５】
単量体組成物中の単量体（Ａ）の含有量は、溶媒を除いた単量体組成物の質量を基準として、７０質量%以上１００質量％未満である。単量体（Ａ）の含有量が７０質量％以上である場合、重合速度を高めることができる。単量体（Ａ）の含有量は、好ましくは７５質量％以上、より好ましくは８０質量％以上である。
【００２６】
（アニオン性乳化剤（Ｂ））
単量体組成物は、前記単量体（Ａ）の質量に対して０．５〜５質量％の、分子内にエチレンオキサイド構造を含むアニオン性乳化剤（Ｂ）を含有する。アニオン性乳化剤（Ｂ）は、分子内にエチレンオキサイド構造を含み、更に、親水性基として少なくとも１つのアニオン性官能基と、少なくとも１つの親油性基を有する。アニオン性乳化剤（Ｂ）は、１種を単独で、又は、２種以上を組み合わせて使用できる。
【００２７】
アニオン性官能基の例として、カルボン酸基、カルボン酸塩基、スルホン酸基、スルホン酸塩基、リン酸基、リン酸塩基等が挙げられる。塩に含まれるカチオンは、例えば、ナトリウム、カリウム、アンモニウム等であってよい。親油性基は炭素原子を含有する１価の基であってよく、親油性基の例として、アルキル基、アルケニル基、アリール基、ヘテロアリール基、アリールアルキル基、アルキルアリール基等が挙げられる。親油性基は、好ましくは炭素数が６以上の１価の基である。
【００２８】
アニオン性乳化剤（Ｂ）に含まれるエチレンオキサイド構造は、ポリエチレンオキサイド構造であってよい。アニオン性乳化剤（Ｂ）は、例えば、エチレンオキサイド構造の数が２個以上のポリエチレンオキサイド構造を含むアニオン性乳化剤を含有する。ポリエチレンオキサイド構造に含まれるエチレンオキサイド構造の数は、好ましくは１０個以上であり、より好ましくは２０個以上、更に好ましくは３０個以上、特に好ましくは５０個以上である。アニオン性乳化剤（Ｂ）がポリエチレンオキサイド構造を含む場合、乳化剤の親水性が高まり、懸濁重合時の安定性がより高まる傾向がある。ポリエチレンオキサイド構造に含まれるエチレンオキサイド構造の数は、例えば１００個以下であり、好ましくは９０個以下であり、より好ましくは８０個以下である。エチレンオキサイド構造の数が１００個以下である場合、親水性と親油性のバランスが良好であり、懸濁重合時の安定性がより高まる傾向がある。
【００２９】
アニオン性乳化剤（Ｂ）の重量平均分子量は、好ましくは５００以上であり、より好ましくは１，０００以上であり、更に好ましくは１，５００以上である。重量平均分子量が５００以上である場合、乳化剤の親水性が高まり、懸濁重合時の安定性がより高まる傾向がある。アニオン性乳化剤（Ｂ）の重量平均分子量は、好ましくは１０，０００以下であり、より好ましくは８，０００以下であり、更に好ましくは６，０００以下である。重量平均分子量が１０，０００以下である場合、親水性と親油性のバランスが良好であり、懸濁重合時の安定性がより高まる傾向がある。
【００３０】
本明細書において、重量平均分子量とは、ゲルバーミエーションクロマトグラフィ（ＧＰＣ）による標準ポリスチレン換算の重量平均分子量をいう。
【００３１】
アニオン性乳化剤（Ｂ）は、例えば、下記式（Ｉ）で表される化合物又は下記式（II）で表される化合物であってよい。
【００３２】
式（Ｉ）
【化５】
0006981517.tif 000006
【００３３】
式（Ｉ）中、Ｒは、炭素原子を含む１価の基を表し、Ｘは、アニオン性官能基を表し、ｎは、１以上の数を表す。
【００３４】
式（II）
【化６】
0006981517.tif 000007
【００３５】
式（II）中、Ｒは、炭素原子を含む１価の基を表し、Ｒ’は、炭素原子を含む２価の基を表し、Ｘは、アニオン性官能基を表し、ｎは、１以上の数を表す。
【００３６】
Ｒの例として、アルキル基、アルケニル基、アリール基、ヘテロアリール基、アリールアルキル基、アルキルアリール基等が挙げられる。アルキル基は、直鎖状、分岐状、又は環状であってよい。アルキル基の炭素数は、好ましくは６〜２０、より好ましくは８〜１８、更に好ましくは８〜１６である。アルケニル基は、直鎖状、分岐状、又は環状であってよい。アルケニル基の炭素数は、好ましくは８〜２０、より好ましくは８〜１８、更に好ましくは８〜１６である。アリール基は、単環、複数の環を含む縮合環（ナフタレン、アントラセン等）、共有結合により結合された複数の環を含む多環（ビフェニル、ターフェニル等）であってよい。アリール基の炭素数は、好ましくは６〜２０、より好ましくは６〜１８、更に好ましくは６〜１６である。ヘテロアリール基は、単環、複数の環を含む縮合環（ベンゾチオフェン、ベンゾピリジン等）、共有結合により結合された複数の環を含む多環（ビチオフェン、ビピリジン等）であってよい。ヘテロアリール基の炭素数は、好ましくは２〜２０、より好ましくは２〜１８、更に好ましくは２〜１６である。
【００３７】
Ｒは、アルキル基又はアリール基であることが好ましい。好ましいアルキル基の例として、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基等が挙げられる。好ましいアリール基の例として、フェニル基、ナフチル基、アンスリル基、フェナントリル基、ピレニル基、フルオレニル基、ビフェニル基等が挙げられる。
【００３８】
Ｒ’の例として、アルキレン基、アルケニレン基等が挙げられる。アルキレン基は、直鎖状、分岐状、又は環状であってよい。アルキレン基の炭素数は、好ましくは１〜１０、より好ましくは１〜８、更に好ましくは１〜５である。アルケニレン基は、直鎖状、分岐状、又は環状であってよい。アルケニレン基の炭素数は、好ましくは１〜１０、より好ましくは１〜８、更に好ましくは１〜５である。
【００３９】
Ｘは、アニオン性官能基を表し、Ｘの例として、−ＣＯＯ−Ｙ＋、−ＳＯ３−Ｙ＋、−ＰＯ（Ｏ−Ｙ＋）２等が挙げられる。Ｙ＋の例として、それぞれ独立に、Ｈ＋、Ｎａ＋、Ｋ＋、ＮＨ４＋等が挙げられる。
【００４０】
ｎは、１以上の数を表し、２以上であることが好ましい。ｎは、好ましくは１０以上であり、より好ましくは２０以上又は３０以上であり、更に好ましくは５０以上である。ｎは、好ましくは１００以下であり、より好ましくは９０以下であり、更に好ましくは８０以下である。
【００４１】
アニオン性乳化剤（Ｂ）の例として、カルボン酸型アニオン性乳化剤、スルホン酸型アニオン性乳化剤、硫酸エステル型アニオン性乳化剤、リン酸エステル型アニオン性乳化剤等が挙げられる。懸濁重合時の安定性の観点から、硫酸エステル型アニオン性乳化剤が好ましい。
【００４２】
アニオン性乳化剤（Ｂ）の市販品として、例えば、日本乳化剤株式会社製の「ニューコール（Ｒ）１０００−ＳＮ」、「ニューコール（Ｒ）１１０５−ＳＮ」、「ニューコール（Ｒ）１３０５−ＳＮ」、「ニューコール（Ｒ）１７０３−ＳＦＤ」、「ニューコール（Ｒ）７０７−ＳＦ」、「ニューコール（Ｒ）７０７−ＳＦＣ」、「ニューコール（Ｒ）７０７−ＳＮ」、「ニューコール（Ｒ）７２３−ＳＦ」、「ニューコール（Ｒ）７４０−ＳＦ」（式（Ｉ）で表される化合物（Ｒはアリール基、Ｘは−ＳＯ３−Ｙ＋、ＹはＮＨ４＋））、花王株式会社製の「ラテムルＥ−１１８Ｂ」、「ラテムルＥ−１５０」（式（Ｉ）で表される化合物（Ｒはアルキル基、Ｘは−ＳＯ３−Ｙ＋、ＹはＮａ＋））、ライオン株式会社製の「サンノールＴＤ−３１３０」（式（Ｉ）で表される化合物（Ｒはアルキル基、Ｘは−ＳＯ３−Ｙ＋、ＹはＮａ＋））等が挙げられる。
【００４３】
アニオン性乳化剤（Ｂ）の含有量は、前記単量体（Ａ）の質量を基準として、０．５〜５質量％である。アニオン性乳化剤（Ｂ）の含有量が０．５質量％以上である場合、懸濁重合時の安定性に優れる傾向がある。アニオン性乳化剤（Ｂ）の含有量は、好ましくは０．６質量％以上、より好ましくは０．７質量％以上である。アニオン性乳化剤（Ｂ）の含有量が５質量％以下である場合、得られる粘着シートの粘着力が高まる傾向がある。アニオン性乳化剤（Ｂ）の含有量は、好ましくは４質量％以下、より好ましくは３質量％以下である。
【００４４】
（アルカリ金属の水酸化物（Ｃ））
単量体組成物は、カルボキシル基含有単量体に含まれるカルボキシル基のモル量に対して２０〜８０モル％の、アルカリ金属の水酸化物（Ｃ）を含有する。アルカリ金属の水酸化物（Ｃ）の例としては、水酸化ナトリウム、水酸化カリウム等が挙げられる。
【００４５】
アルカリ金属の水酸化物（Ｃ）の含有量は、カルボキシル基含有単量体に含まれるカルボキシル基のモル量を基準として、２０〜８０モル％である。アルカリ金属の水酸化物（Ｃ）の含有量が２０モル％以上である場合、懸濁重合時の安定性に優れる傾向がある。アルカリ金属の水酸化物（Ｃ）の含有量は、好ましくは２５モル％以上、より好ましくは３０モル％以上である。アルカリ金属の水酸化物（Ｃ）の含有量が８０モル％以下である場合、懸濁重合時の安定性に優れる傾向がある。アルカリ金属の水酸化物（Ｃ）の含有量は、好ましくは７５モル％以下、より好ましくは７０モル％以下である。
【００４６】
（セルロース系ポリマー（Ｄ））
単量体組成物は、前記単量体（Ａ）の質量に対して０．０１〜１質量％の、セルロース系ポリマー（Ｄ）を含有する。セルロース系ポリマー（Ｄ）の例には、セルロース、及び、ヒドロキシル基の一部又は全部が炭素原子を含有する１価の基により置換されたセルロースが含まれる。セルロース系ポリマー（Ｄ）は、１種を単独で、又は、２種以上を組み合わせて使用できる。
【００４７】
炭素原子を含有する１価の基として、例えば、アルキル基（例えば、炭素数１〜３）、アルコキシル基（例えば、炭素数１〜３）、カルボキシアルキル基（例えば、アルキル基の炭素数１〜３）、ヒドロキシアルキル基（例えば、アルキル基の炭素数１〜３）、アルキレンオキサイド含有基（例えば、アルキレン基の炭素数２又は３）等が挙げられる。アルキレンオキサイド含有基の例として、アルコキシアルキル基、カルボキシアルコキシル基、ヒドロキシアルコキシル基、ポリ（アルキレンオキサイド）含有基等が挙げられる。
【００４８】
セルロース系ポリマー（Ｄ）は、エーテル化度が、０．５〜１．５であることが好ましく、０．６〜１．４であることがより好ましく、０．７〜１．３であることが更に好ましい。エーテル化度が０．５以上である場合、懸濁重合時の粘度が十分となり、懸濁重合で得られる粒子の安定性を高めることができる。エーテル化度が１．５以下である場合、セルロース系ポリマー（Ｄ）の水への溶解度が高く、取扱いが容易となる傾向がある。
【００４９】
セルロース系ポリマー（Ｄ）を１質量％の濃度で含有する水溶液を調製し、該水溶液の粘度を測定した場合、粘度は、好ましくは５００ｍＰ・ｓ以上であり、より好ましくは１，０００ｍＰ・ｓ以上であり、更に好ましくは１，５００ｍＰ・ｓ以上である。粘度が５００ｍＰ・ｓ以上である場合、懸濁重合時の粘度が十分となり、懸濁重合で得られる粒子の安定性を高めることができる。水溶液の粘度は、好ましくは２０，０００ｍＰ・ｓ以下であり、より好ましくは１５，０００ｍＰ・ｓ以下であり、更に好ましくは１０，０００ｍＰ・ｓ以下である。粘度が２０，０００ｍＰ・ｓ以下である場合、セルロース系ポリマー（Ｄ）の水への溶解度が高く、取扱いが容易となる傾向がある。粘度は、ＢＬ型粘度計を使用し、２５℃、ローターＮｏ．４番、６０回転、で測定することができる。
【００５０】
セルロース系ポリマー（Ｄ）は、例えば、下記式（III）で表される構造を含むポリマーであってよい。
【００５１】
式（III）
【化７】
0006981517.tif 000008
【００５２】
式（III）中、Ｒは、それぞれ独立に、水素原子又は炭素原子を含む１価の基を表す。ｎは、２以上の数を表す。炭素原子を含む１価の基として、例えば、−ＣｐＨ２ｐ＋１、−ＣｐＨ２ｐＣＯＯＨ、−ＣｐＨ２ｐＣＯＯ−Ｙ＋、−ＣｐＨ２ｐＯＨ、−（ＣｐＨ２ｐＯ）ｑＣｒＨ２ｒ＋１等が挙げられる。ｐは、１以上の整数を表し、ｑは、１以上の整数を表し、ｒは、０以上の整数を表す。Ｙは、Ｈ＋、Ｎａ＋、Ｋ＋、ＮＨ４＋等のカチオンを表す。
【００５３】
セルロース系ポリマー（Ｄ）の例として、メチルセルロース、カルボキシメチルセルロース、ヒドロキシエチルセルロース、ヒドロキシプロピルセルロース等が挙げられる。懸濁重合時の安定性の観点から、カルボキシメチルセルロースが好ましい。
【００５４】
セルロース系ポリマー（Ｄ）の市販品として、例えば、ダイセルミライズ株式会社製の「ＣＭＣダイセル（カルボキシメチルセルロースナトリウム、品番１１８０、１１９０、１３８０、１３９０、２２００、２２６０、２２８０）」（式（III）で表される構造を含むポリマー（Ｒは、それぞれ独立に、−Ｈ又は−ＣＨ２ＣＯＯＮａ））、「ＨＥＣダイセル（ヒドロキシエチルセルロース、品番ＳＰ６００、ＳＰ８５０、ＳＰ９００、ＳＥ６００、ＳＥ８５０、ＳＥ９００）」（式（III）で表される構造を含むポリマー（Ｒは、それぞれ独立に、−Ｈ又は−（ＣＨ２ＣＨ２Ｏ）ｑＨ（ｑは２以上の数）））；信越化学工業株式会社製の「食品添加物用メトローズ（Ｒ）メチルセルロース（ＭＣＥタイプ）、グレード：１５００、４０００」（式（III）で表される構造を含むポリマー（Ｒは、それぞれ独立に、−Ｈ又は−ＣＨ３））、「食品添加物用メトローズ（Ｒ）ヒドロキシプロピルメチルセルロース（ＨＰＭＣ）（ＳＦＥタイプ、ＳＥタイプ、ＮＥタイプ）、グレード：４０００」（式（III）で表される構造を含むポリマー（Ｒは、それぞれ独立に、−Ｈ、−ＣＨ３又は−ＣＨ２ＣＨＯＨＣＨ３））、「メトローズ（Ｒ）メチルセルロース（ＭＣ）（ＳＭタイプ）、グレード：４０００、８０００」（式（III）で表される構造を含むポリマー（Ｒは、それぞれ独立に、−Ｈ又は−ＣＨ３））、「メトローズ（Ｒ）ヒドロキシプロピルメチルセルロース（ＨＰＭＣ）（６０ＳＨタイプ、６５ＳＨタイプ、９０ＳＨタイプ）、グレード：４０００、１００００、１５０００、３００００」（式（III）で表される構造を含むポリマー（Ｒは、それぞれ独立に、−Ｈ、−ＣＨ３又は−ＣＨ２ＣＨＯＨＣＨ３））、「メトローズ（Ｒ）ヒドロキシエチルメチルセルロース（ＨＥＭＣ）（ＳＥＢタイプ、ＳＮＢタイプ）、グレード：０４Ｔ、３０Ｔ、６０Ｔ」（式（III）で表される構造を含むポリマー（Ｒは、それぞれ独立に、−Ｈ、−ＣＨ３又は−ＣＨ２ＣＨＯＨ））等が挙げられる。
【００５５】
（任意の成分）
単量体組成物は、（Ａ）〜（Ｄ）の成分以外の任意の成分を更に含有してよい。単量体組成物は、通常、溶媒を含有する。溶媒は水を含むことが好ましい。溶媒は、例えば、水のみからなる溶媒であっても、又は、水と、アルコール等の親水性溶媒とを含む混合溶媒であってもよい。任意の成分として、重合開始剤；連鎖移動剤；増粘剤；セルロース系ポリマー以外のポリマー；ノニオン系乳化剤、分子内にエチレンオキサイド構造を含まないアニオン性乳化剤等の乳化剤などが挙げられる。
【００５６】
重合開始剤は、油溶性重合開始剤であることが好ましい。油溶性重合開始剤の例として、ベンゾイルペルオキシド、ラウロイルペルオキシド、ジイソプロピルペルオキシジカルボナート、ジ−２−エチルヘキシルペルオキシジカルボナート、ｔ−ブチルペルオキシビバラート、ｔ−ブチルペルオキシベンゾアート、ｔ−ブチルペルオキシ−２−エチルヘキサノアート、２，２’−アゾビスイソブチロニトリル、２，２’−アゾビス−２−メチルブチロニトリル、２，２’−アゾビス−２，４−ジメチルバレロニトリル、２，２’−アゾビス−４−メトキシ−２，４−ジメチルバレロニトリル、２，２’−アゾビスメチルイソブチラート等が挙げられる。重合開始剤は、１種を単独で、又は、２種以上を組み合わせて使用できる。懸濁重合時の反応速度の観点から、有機過酸化物が好ましく、ベンゾイルペルオキシドがより好ましい。
【００５７】
重合開始剤の含有量は、単量体組成物の全質量を基準として０．０１〜１質量％であることが好ましく、０．０５〜０．８質量％であることがより好ましく、０．１〜０．５質量％であることが更に好ましい。０．０１質量％以上である場合、懸濁重合時の重合反応が速やかに進む傾向がある。１質量％以下である場合、懸濁重合時の重合反応が急激に発生せず、反応熱を制御できる。
【００５８】
連鎖移動剤は、例えば、スルフヒドリル基又はヒドロキシル基を有する化合物であってよい。スルフヒドリル基を有する化合物の例として、ラウリルメルカプタン、２−メルカプトエチルアルコール、ドデシルメルカプタン、メルカプトコハク酸等チオール；メルカプトプロピオン酸ｎ−ブチル、メルカプトプロピオン酸オクチル等のメルカプトプロピオン酸アルキル；メルカプトプロピオン酸メトキシブチル等のメルカプトプロピオン酸アルコキシアルキルなどが挙げられる。ヒドロキシル基を有する化合物の例として、メチルアルコール、ｎ−プロピルアルコール、イソプロピルアルコール、ｔ−ブチルアルコール、ベンジルアルコール等のアルコールなどが挙げられる。連鎖移動剤は、１種を単独で、又は、２種以上を組み合わせて使用できる。
【００５９】
連鎖移動剤の含有量は、単量体組成物の全質量を基準として０〜０．５質量％であることが好ましく、０〜０．４質量％であることがより好ましく、０〜０．３質量％であることが更に好ましい。０．５質量％以下である場合、懸濁重合で得られるアクリル粒子のゲル分率が高まり、アクリル粒子から得られる粘着シートの再剥離性が良好になる。
【００６０】
（単量体組成物）
単量体組成物を用意することは、（Ａ）〜（Ｄ）の成分、及び、必要に応じて任意の成分を混合して単量体組成物を得ることであってよい。混合方法に特に限定はなく、容器内に順に全ての成分を加え、撹拌する方法を用いることができる。又は、１つの容器内に一部の成分を順に加え撹拌して組成物を得て、別の容器内に残りの成分を順に加え撹拌して組成物を得て、その後に２つの組成物を混合して撹拌する方法を用いることができる。
【００６１】
単量体組成物の粘度は、例えば、１００〜５，０００ｍＰａ・ｓである。粘度が１００ｍＰａ・ｓ以上である場合、単量体組成物の安定性が高まり、親水性成分と親油性成分が分離しにくくなる。粘度は、好ましくは１５０ｍＰａ・ｓ以上、より好ましくは２００ｍＰａ・ｓ以上である。粘度が５，０００ｍＰａ・ｓ以下である場合、懸濁重合時の粘度が低くなり、重合が進みやすくなる。粘度は、好ましくは３，０００ｍＰａ・ｓ以下、より好ましくは１，０００ｍＰａ・ｓ以下である。本明細書において、粘度は、ＢＬ型粘度計を使用し、２５℃、ローターＮｏ．３番、回転数６０ｒｐｍで測定できる。
【００６２】
粘度を調整する方法として、例えば、単量体組成物中のセルロース系ポリマー（Ｄ）の含有量を増やす、単量体組成物中の溶媒の含有量を減らして単量体（Ａ）の含有量を増やす、単量体（Ａ）中のカルボキシル基含有単量体の含有量を増やすなどにより粘度を高めることができる。一方で、例えば、単量体組成物中のセルロース系ポリマー（Ｄ）の含有量を減らす、単量体組成物中の溶媒の含有量を増やして単量体（Ａ）の含有量を減らす、単量体（Ａ）中のカルボキシル基含有単量体の含有量を減らすなどにより粘度を低くすることができる。
【００６３】
［重合工程］
重合工程では、単量体（Ａ）を懸濁重合する。重合反応温度は、重合速度を高める観点から、７０℃以上が好ましく、８０℃以上がより好ましい。重合反応温度は、安全性の観点から、９６℃以下が好ましく、９０℃以下がより好ましい。重合反応時間は、安全性の観点から、４時間以上が好ましく、５時間以上がより好ましい。重合反応時間は、生産性の観点から、１２時間以下が好ましく、１０時間以下がより好ましい。
【００６４】
単量体組成物を用いた単量体（Ａ）の懸濁重合により、アクリル系ポリマー粒子を含有する懸濁重合物が得られる。アクリル系ポリマー粒子は、単量体（Ａ）が懸濁重合することにより得られる粒子である。懸濁重合物には、更に、反応することなく残存した各成分、反応副生物等が含まれ得る。
【００６５】
［任意の工程］
アクリル系ポリマー粒子の製造方法は、任意の工程として、アクリル系ポリマー粒子を中和する工程、アクリル系ポリマー粒子を懸濁重合物から分離する工程、アクリル系ポリマー粒子を洗浄する工程等を更に含んでもよい。中和には、塩基性化合物を使用することができる。塩基性化合物として、例えば、アンモニア；モノエチルアミン、ジメチルエタノールアミン、メチルプロパノールアミン等のアミンなどが挙げられる。
【００６６】
［アクリル系ポリマー粒子］
アクリル系ポリマー粒子の平均粒子径は、好ましくは４０μｍ以上、より好ましくは５０μｍ以上、更に好ましくは６０μｍ以上である。アクリル系ポリマー粒子の平均粒子径は、好ましくは１００μｍ以下、より好ましくは９５μｍ以下、更に好ましくは９０μｍ以下である。本明細書においてアクリル系ポリマー粒子の平均粒子径は、体積基準の粒度分布により求められるメジアン径（Ｄ５０）である。平均粒子径は、レーザー式粒子径測定装置（例えば、マイクロトラック・ベル株式会社製「マイクロトラックＭＴ−３３００」）を用いて測定できる。なお、測定には、測定に適した濃度になるように、必要に応じて懸濁重合物を水で希釈して調製した試料を使用することができる。
【００６７】
本発明の実施形態の製造方法によれば、所望の平均粒子径、特に大きな平均粒子径を有するアクリル系ポリマー粒子を製造することができる。製造方法に使用される単量体組成物は、分子内にエチレンオキサイド構造を含むアニオン性乳化剤（Ｂ）とセルロース系ポリマー（Ｄ）とを含有する。これにより、懸濁重合において単量体組成物の分散安定性が向上し、単量体（Ａ）を適度な大きさで単量体組成物中に分散させ、かつ、単量体組成物が単量体（Ａ）を含む層と溶媒を含む層とに分離することを防止できると考えられる。その結果、大きな平均粒子径を有するアクリル系ポリマー粒子を得ることが可能となる。
【００６８】
アクリル系ポリマー粒子の平均粒子径は、例えば、単量体組成物に含まれるアニオン性乳化剤（Ｂ）、アルカリ金属水酸化物（Ｃ）等の成分の含有量を変更することによって調整できる。アクリル系ポリマー粒子の平均粒子径は、単量体組成物の分散安定性が良好な場合に大きくできる傾向がある。
【００６９】
例えば、アニオン性乳化剤（Ｂ）の含有量が大きいほどアクリル系ポリマー粒子の平均粒子径が小さくなる傾向があり、アニオン性乳化剤（Ｂ）の含有量が小さいほどアクリル系ポリマー粒子の平均粒子径が大きくなる傾向がある。例えば、アルカリ金属の水酸化物（Ｃ）の含有量が大きいほどアクリル系ポリマー粒子の平均粒子径が小さくなる傾向があり、アルカリ金属水酸化物（Ｃ）の含有量が小さいほどアクリル系ポリマー粒子の平均粒子径が大きくなる傾向がある。
【００７０】
アクリル系ポリマー粒子は、種々の用途に使用できる。アクリル系ポリマー粒子は、例えば、充填剤、スペーサー、担体等として、粘着剤、接着剤、塗料、ペースト、化粧品、医薬品等の各種の分野で用いることができる。
【００７１】
＜アクリル系ポリマー粒子＞
本発明の一実施形態であるアクリル系ポリマー粒子は、（メタ）アクリル酸アルキルエステル単量体及びカルボキシル基含有単量体を含む単量体（Ａ）と、分子内にエチレンオキサイド構造を含むアニオン性乳化剤（Ｂ）を前記単量体（Ａ）の質量に対して０．５〜５質量％と、アルカリ金属の水酸化物（Ｃ）を前記カルボキシル基含有単量体に含まれるカルボキシル基のモル量に対して２０〜８０モル％と、セルロース系ポリマー（Ｄ）を前記単量体（Ａ）の質量に対して０．０１〜１質量％とを含有する単量体組成物中で、前記単量体（Ａ）を懸濁重合して得られる。
【００７２】
アクリル系ポリマー粒子の製造方法に関する説明を、ここでのアクリル系ポリマー粒子に適用することができる。すなわち、各成分、単量体組成物、懸濁重合の方法、アクリル系ポリマー粒子の平均粒子径等については、上述のとおりである。
【００７３】
＜アクリル系ポリマー粒子含有組成物＞
本発明の一実施形態であるアクリル系ポリマー粒子含有組成物は、（メタ）アクリル酸アルキルエステル単量体及びカルボキシル基含有単量体を含む単量体（Ａ）と、分子内にエチレンオキサイド構造を含むアニオン性乳化剤（Ｂ）を前記単量体（Ａ）の質量に対して０．５〜５質量％と、アルカリ金属の水酸化物（Ｃ）を前記カルボキシル基含有単量体に含まれるカルボキシル基のモル量に対して２０〜８０モル％と、セルロース系ポリマー（Ｄ）を前記単量体（Ａ）の質量に対して０．０１〜１質量％とを含有する単量体組成物の懸濁重合物を含む。
【００７４】
アクリル系ポリマー粒子の製造方法に関する説明を、ここでのアクリル系ポリマー粒子含有組成物に適用することができる。すなわち、各成分、単量体組成物、懸濁重合の方法、懸濁重合物、アクリル系ポリマー粒子等については、上述のとおりである。アクリル系ポリマー粒子含有組成物は、単量体組成物の懸濁重合物であってよい。又は、アクリル系ポリマー粒子含有組成物は、単量体組成物の懸濁重合物に、溶媒、添加剤等の任意の成分を加えた組成物であってよい。
【００７５】
アクリル系ポリマー粒子含有組成物中のアクリル系ポリマー粒子（Ａ）の含有量は、アクリル系ポリマー粒子含有組成物の質量を基準として、例えば２０〜７０質量％である。前記の含有量は、アクリル系ポリマー粒子含有組成物を用いて後述の水性粘着剤を製造する場合に適した含有量である。アクリル系ポリマー粒子（Ａ）の含有量は、３０〜６５質量％であってよく、４０〜６０質量％であってよい。
【００７６】
＜水性粘着剤＞
本発明の一実施形態である水性粘着剤は、前記実施形態のアクリル系ポリマー粒子の製造方法により得られるアクリル系ポリマー粒子、前記実施形態のアクリル系ポリマー粒子、又は、前記実施形態のアクリル系ポリマー粒子含有組成物と、アクリル系ポリマー微粒子とを含有する。アクリル系ポリマー粒子の平均粒子径は好ましくは４０〜１００μｍであり、アクリル系ポリマー微粒子の平均粒子径は好ましくは０．１〜０．６μｍである。
【００７７】
アクリル系ポリマー微粒子は、例えば、（メタ）アクリル酸アルキルエステル単量体と、カルボキシル基含有単量体及びヒドロキシル基含有単量体からなる群から選択される少なくとも１種とを含有する単量体組成物を用い、乳化重合により得ることができる。（メタ）アクリル酸アルキルエステル単量体及びカルボキシル基含有単量体の例は、上述のとおりである。ヒドロキシル基含有単量体の例として、上述のカルボキシル基含有単量体の例において、カルボキシル基をヒドロキシル基に置き換えた単量体が挙げられる。
【００７８】
アクリル系ポリマー微粒子の平均粒子径は、好ましくは０．１μｍ以上、より好ましくは０．１５μｍ以上、更に好ましくは０．２μｍ以上である。アクリル系ポリマー粒子の平均粒子径は、好ましくは０．６μｍ以下、より好ましくは０．５μｍ以下、更に好ましくは０．４μｍ以下である。本明細書においてアクリル系ポリマー微粒子の平均粒子径は、アクリル系ポリマー粒子の平均粒子径と同様の方法により測定できる。
【００７９】
水性粘着剤を使用し、粘着剤層を形成することができる。粘着剤層では、アクリル系ポリマー微粒子がバインダーとして機能し、粘着剤層に粘着性を付与する。アクリル系ポリマー粒子はアクリル系ポリマー微粒子中に分散し、粘着剤層の表面に多数の突起を形成する。突起部分（凸部分）は、粘着剤層のタックを低下させる機能を有する。水性粘着剤は、アクリル系ポリマー粒子とアクリル系ポリマー微粒子とを含有することによって、適度な粘着力を有し、かつ、再剥離しやすい粘着剤層を形成できる。特にアクリル系ポリマー粒子の粒径が４０〜１００μｍである場合に、良好な粘着剤層が得られる。
【００８０】
アクリル系ポリマー微粒子の含有量は、アクリル系ポリマー粒子の質量を基準として、１０〜１００質量％であることが好ましい。アクリル系ポリマー微粒子の含有量が１０質量％以上である場合、粘着力を高めることができる。アクリル系ポリマー微粒子の含有量が１００質量％以下である場合、再剥離性が良好になる傾向がある。アクリル系ポリマー微粒子の含有量は、より好ましくは１０〜８０質量％、更に好ましくは１０〜５０質量％である。
【００８１】
水性粘着剤は、溶媒として水を含有する。水性粘着剤は、必要に応じて一般的な水性粘着剤に使用される添加剤を含有してもよい。添加剤の例として、中和剤、消泡剤、防腐剤、湿潤剤、レベリング剤、増粘剤、着色顔料、可塑剤、酸化防止剤、紫外線吸収剤、などを配合することができる。
【００８２】
水性粘着剤の不揮発分濃度は、水性粘着剤の質量を基準として、４０〜６０質量％であることが好ましい。不揮発分濃度が４０質量％以上である場合、粘着剤の塗工時の乾燥性が良好である。不揮発分濃度が６０質量％以下である場合、水性粘着剤の貯蔵安定性が良好である。不揮発分濃度は、より好ましくは４０〜５５質量％、更に好ましくは４０〜５０質量％である。
【００８３】
水性粘着剤のゲル分率は、７０〜１００質量％であることが好ましい。ゲル分率が７０質量％以上である場合、再剥離性が良好になる傾向がある。ゲル分率は、より好ましくは７０〜９５質量％、更に好ましくは７０〜９０質量％である。本明細書において「水性粘着剤のゲル分率」とは、溶媒を除いた水性粘着剤のゲル分率であり、水性粘着剤を基材に塗布した後、乾燥させて得られる粘着剤層（例えば、厚さ２０ｇ／ｍ２）を用いて測定できる。具体的には、水性粘着剤のゲル分率は、実施例に記載の方法で測定できる。
【００８４】
＜粘着シート＞
本発明の一実施形態である粘着シートは、基材と、前記基材の少なくとも一方の面に接する粘着剤層とを有し、前記粘着剤層が、前記実施形態の水性粘着剤を用いて形成されている。粘着剤層の塗工量は、例えば、１〜２０ｇ／ｍ２である。
【００８５】
基材の例として、上質紙、コート紙、含浸紙、合成紙等の紙、ポリエチレンテレフタレートフィルム、ポリオレフィンフィルム等のプラスチックフィルムなどが挙げられる。紙は、サイズ剤を定着させる方法により酸性紙と中性紙とに分類される。基材に中性紙を使用した場合、経時で粘着力が低下し難い粘着剤層が得られる傾向がある。
【００８６】
粘着シートは、更に、粘着剤層の基材が接する面とは反対側の面に、剥離性シートを有していてもよい。剥離性シートの例として、シリコーン等により剥離性が付与された紙又はプラスチックフィルムが挙げられる。
【００８７】
粘着シートは、例えば、水性粘着剤を剥離性シートに塗工し、乾燥させた後に、基材と貼り合わせる方法により製造できる。又は、粘着シートは、基材に水性粘着剤を塗工し、乾燥させた後に、剥離性シートと貼り合わせる方法により製造できる。粘着剤の塗工には、例えば、コンマコーター、ブレードコーター、グラビアコーター等のロールコーター、スロットダイコーター、リップコーター、カーテンコーター等の公知の塗工装置を使用できる。
【実施例】
【００８８】
以下、実施例及び比較例を挙げて本発明を詳細に説明するが、本発明は以下の実施例のみに限定されるものではない。なお、実施例において「部」は、「質量部」、「％」は、「質量％」を示す。
【００８９】
＜製造例１＞
［モノマー分散液（単量体組成物）の調製］
容器に（メタ）アクリル酸アルキルエステル単量体として２−エチルヘキシルアクリレート９５．０部を加え、更に油溶性開始剤として「ナイパーＢＷ」（ベンゾイルパーオキサイドの７５％粉末、日本油脂社製）０．２７部を添加し、油溶性開始剤を２−エチルヘキシルアクリレートに溶解した。その後、容器にカルボキシル基含有単量体としてアクリル酸５．０部を添加してモノマー成分を得た。次に、別の容器に溶媒として脱イオン水４７．３部と、分子内にエチレンオキサイド構造を含むアニオン性乳化剤（Ｂ）として「ニューコール７４０ＳＦ」（ポリオキシエチレン多環フェニルエーテル硫酸エステルアンモニウム塩の３０％水溶液、重量平均分子量３，０００、日本乳化剤社製）３．３部と、アルカリ金属の水酸化物（Ｃ）として水酸化ナトリウムの２５％水溶液９．５部と、セルロース系ポリマー（Ｄ）として「ＣＭＣダイセル２２６０」（カルボキシメチルセルロースナトリウム、エーテル化度０．９、粘度３，０００ｍＰａ・ｓ、ダイセルミライズ社製）０．２部を加えて、水成分を得た。水成分にモノマー成分を加えて撹拌して混合し、単量体組成物として粘度８００ｍＰａ・ｓ、ｐＨ５のモノマー分散液を得た。モノマー分散液の安定性を以下の方法により評価した。各成分の含有量（固形分含有量（部））と、安定性の評価結果を表１に示す。
【００９０】
重量平均分子量は、ＧＰＣ測定装置（島津製作所社製ＬＣ−２０３０）を使用して測定した。セルロース系ポリマー（Ｄ）の粘度は、ＢＬ型粘度計を使用し、２５℃、ローターＮｏ．４番、６０回転、で測定した。単量体組成物の粘度は、ＢＬ型粘度計を使用し、２５℃、ローターＮｏ．３番、６０回転、で測定した。
【００９１】
（モノマー分散液の安定性）
モノマー分散液を１時間静置させた後、モノマー分散液の安定性を下記の基準で評価した。
〇  ：モノマー成分と水成分の分離無し。
×  ：モノマー成分と水成分の分離有り。
【００９２】
［モノマー（単量体（Ａ））の懸濁重合］
得られたモノマー分散液を滴下ロートに入れた。別途、撹拌機、冷却管、温度計及び前記滴下ロートを取り付けた４つ口フラスコに、脱イオン水４６．３部を加え、フラスコ内部を窒素ガスで置換し、撹拌しながら内温を８０℃まで加熱した。その後、モノマー分散液を添加して、懸濁重合反応を開始した。内温を８０℃に保持したままモノマー分散液を１２０分かけて滴下した後に、更に内温を８０℃に保持したまま撹拌しながら反応を６時間にわたり継続した。その後、懸濁重合後に得られた組成物を冷却し、懸濁重合物としてアクリル系ポリマー粒子を含有するエマルションを得た。エマルションの不揮発分濃度は５０％、粘度は１００ｍＰａ・ｓ、アクリル系ポリマー粒子の平均粒子径Ｄ５０は７０μｍであった。
【００９３】
粘度は、ＢＬ型粘度計を使用し、２５℃、ローターＮｏ．２番、６０回転で測定した。平均粒子径Ｄ５０は、レーザー式粒子径測定装置（マイクロトラック・ベル株式会社製「マイクロトラックＭＴ−３３００」）を用いて測定した。
【００９４】
【表１】
0006981517.tif 000009
【００９５】
＜製造例２〜２２＞
表１に示す化合物及び含有量に変更した以外は、製造例１と同様の方法によりアクリル系ポリマー粒子を含有するエマルションを得た。
【００９６】
表１中に記載の略称は下記のとおりである。また、表１中に記載の成分として使用した商品は下記のとおりである。
・ＥＨＡ：２−エチルヘキシルアクリレート
・ＢＡ：アクリル酸ブチル
・ＡＡ：アクリル酸
・ポリオキシエチレン多環フェニルエーテル硫酸エステルアンモニウム塩：ニューコール７４０ＳＦ、日本乳化剤社製
・ラウリル硫酸ナトリウム：エマール２ＦＧ、花王社製
・カルボキシメチルセルロースナトリウム：ＣＭＣダイセル２２６０、ダイセルミライズ社製（エーテル化度０．９、粘度３，０００ｍＰａ・ｓ）
・ヒドロキシエチルセルロース：ＨＥＣダイセルＳＰ９００、ダイセルミライズ社製（粘度４, ０００ｍＰａ・ｓ）
・メチルセルロース：メトローズＭＣＥ−１００ＴＳ、信越化学社製（粘度５, ０００ｍＰａ・ｓ）
・ポリアクリル酸：プライマルＡＳＥ６０、ダウ社製
・ウレタン増粘剤：アデカノールＵＨ−５４１ＶＦ、ＡＤＥＫＡ製
【００９７】
表１に示すとおり、実施例の製造方法により、平均粒子径Ｄ５０が４５〜９０μｍであるアクリル系ポリマー粒子を製造することができた。
【００９８】
＜実施例１＞
［バインダー（アクリル系ポリマー微粒子）の準備］
バインダーとして、（メタ）アクリル酸アルキルエステル単量体とカルボキシル基含有単量体とを含有する単量体組成物を使用した乳化重合により調製されたアクリル系ポリマー微粒子を含有する水分散体を用意した。水分散体の不揮発分濃度は５０％、アクリル系ポリマー微粒子の平均粒子径Ｄ５０は０．３μｍであった。アクリル系ポリマー微粒子の平均粒子径Ｄ５０は、上記アクリル系ポリマー粒子と同じ装置を使用して測定した。
【００９９】
［水性粘着剤の調製］
上記アクリル系ポリマー粒子を含有するエマルション（懸濁重合物）７０部に対し、上記バインダーを含有する水分散体を３０部、中和剤として２５％アンモニア水を０．５部、消泡剤として「ＳＮデフォーマー３６４」（鉱物油系消泡剤、サンノプコ社製）を０．３部、防腐剤として「レバナックスＢＸ−１５０」（イソチアゾリン系防腐剤を含む、昌栄化学社製）を０．２部、レベリング剤として「ペレックスＯＴ−Ｐ」（ジアルキルスルホコハク酸ナトリウム、花王社製）０．４部、更にアルカリ型増粘剤として「プライマルＡＳＥ−６０」（ポリアクリル酸、ダウケミカル社製）１．０部を加えて、水性粘着剤を得た。水性粘着剤の粘度は、２，０００ｍＰａ・ｓであった。粘度は、ＢＬ型粘度計を使用し、２５℃、ローターＮｏ．４番、回転数６０ｒｐｍの条件で測定した。
【０１００】
［粘着シートの作製（ＰＥＴフィルム）］
得られた水性粘着剤を、ポリエチレンテレフタレート（ＰＥＴ）フィルムに乾燥膜厚が約２０ｇ／ｍ２となるように塗工後、１００℃で２分間乾燥することで粘着剤層を形成した。次いで、この粘着剤層に、厚さ８０μｍの剥離性シート（グラシン紙）を貼り合わせ、温度２３℃相対湿度５０％の条件で２４間熟成することで「剥離性シート／粘着剤層／ＰＥＴフィルム」という構成の粘着シートを得た。得られた粘着シートを用いて以下の方法により粘着剤のゲル分率を測定した。
【０１０１】
（粘着剤のゲル分率（％））
２００メッシュ金網の質量を測定する（その質量をＭとする）。得られた粘着シートを５ｃｍ×５ｃｍの大きさに切断し、２００メッシュ金網に貼り合わせて試験片を得る。得られた試験片の質量を測定する（その質量をＡとする）。なお２００メッシュはＪＩＳ  Ｇ３５５５で規定されたメッシュである。
その試験片を５０ｍｌの酢酸エチル中に５０℃で１日放置する。その後に取り出し、１００℃にて２０分間乾燥させた後、質量を測定する（その質量をＴとする）。
続いて試験片からポリエチレンテレフタレート（ＰＥＴ）フィルムを取り出し、酢酸エチルを用いて粘着剤層を除去し、ＰＥＴフィルムの質量を測定する（その質量をＫとする）。得られた数値を下記数式（１）に代入してゲル分率を求める。
数式（１）    ゲル分率＝（Ｔ−Ｍ−Ｋ）×１００／（Ａ−Ｍ−Ｋ）
【０１０２】
［粘着シートの作製（コピー紙）］
シリコーン剥離液を厚さ７０μｍのコピー紙にアプリケーターで塗工し、１００℃で１分間乾燥させて２枚の基材（基材１と基材２）を得た。次に、得られた水性粘着剤を、基材１のシリコーン剥離液が塗工されていない基材面に、乾燥後の厚さが５ｇ／ｍ２になるようにアプリケーターで塗工を行い、１００℃で１分間乾燥することで粘着剤層を形成した。次いで、この粘着剤層に、基材２のシリコーン剥離液が塗工されている基材面を貼り合せ、温度２３℃相対湿度５０％の条件で２４間熟成することで「コピー紙（シリコーン未処理面）／粘着剤層／コピー紙（シリコーン処理面）」という構成の粘着シートを得た。
【０１０３】
＜実施例２〜１５、比較例１〜４＞
表２に示す組成に変更した以外は、実施例１と同様の方法により水性粘着剤及び粘着シートを製造した。
【０１０４】
【表２】
0006981517.tif 000010
【０１０５】
＜粘着シートの評価＞
実施例及び比較例で得た粘着シートについて、以下の方法に従い、粘着力、再剥離性、及び保持力を評価した。
【０１０６】
（粘着力）
粘着シート（コピー紙）を２３℃５０％ＲＨ環境下にて長さ１００ｍｍ×幅２５ｍｍの大きさにカットし、試料とした。次いで、試料を２３℃５０％ＲＨ環境下で２４時間放置した後、試料上で２ｋｇロールを１往復させた。次いで、２枚のコピー紙を引き剥がして粘着力を測定した。なお、粘着力の測定は引張試験機（テンシロン社製ＲＴＧ−１２１０）を用いて、１８０度の方向で、剥離速度：３００ｍｍ／分で行い、平均粘着力を測定した。
粘着力は、下記の基準で評価した。
◎  ：粘着力２０ｍＮ／２５ｍｍ以上。極めて良好。
〇  ：粘着力１０ｍＮ／２５ｍｍ以上、２０ｍＮ／２５ｍｍ未満。良好。
△  ：粘着力５ｍＮ／２５ｍｍ以上、１０ｍＮ／２５ｍｍ未満。実用可。
×  ：粘着力５ｍＮ／２５ｍｍ未満。実用不可。
【０１０７】
（再剥離性）
粘着シート（コピー紙）を２３℃５０％ＲＨ環境下にて長さ１００ｍｍ×幅２５ｍｍの大きさにカットし、試料とした。次いで、２３℃５０％ＲＨ環境下の雰囲気下で２４時間放置した後、試料上で２ｋｇロールを１往復させた。次いで、２枚のコピー紙を手で引き剥がして再剥離性を測定した。
再剥離性は、下記の基準で評価した。
◎  ：再剥離性  紙破れ全く無し。極めて良好。
△  ：再剥離性  紙破れわずかに発生。実用可。
×  ：再剥離性  紙破れ大きく発生。実用不可。
【０１０８】
（保持力）
粘着シート（コピー紙）を２３℃５０％ＲＨ環境下にて長さ１００ｍｍ×幅１５ｍｍの大きさにカットし、試料とした。次いで、長さ１５ｍｍ×幅１５ｍｍの面積の試料のコピー紙（シリコーン処理面）を剥がし、露出した粘着剤層をＳＵＳに貼付け、２ｋｇロールで１往復して粘着剤層とＳＵＳとを圧着し、ＳＵＳ付試料を得た。ＳＵＳ付試料は測定環境の２３℃５０％ＲＨ条件で２０分放置した後、２００ｇの荷重を掛けて１２０分測定を行った。
保持力は、下記の基準で評価した。
◎  ：保持力２０分以上。極めて良好。
〇  ：保持力１０分以上、２０分未満。良好。
△  ：保持力５分以上、１０分未満。実用可。
×  ：保持力５分未満。実用不可。
【０１０９】
表２に示すとおり、実施例のアクリル系ポリマー微粒子を用いることにより、優れた粘着力、再剥離性、及び保持力を有する粘着シートを製造することができた。
【要約】
【課題】所望の平均粒子径を有するアクリル系ポリマー粒子を容易に製造することができる製造方法を提供すること。
【解決手段】（メタ）アクリル酸アルキルエステル単量体及びカルボキシル基含有単量体を含む単量体（Ａ）と、分子内にエチレンオキサイド構造を含むアニオン性乳化剤（Ｂ）を前記単量体（Ａ）の質量に対して０．５〜５質量％と、アルカリ金属の水酸化物（Ｃ）を前記カルボキシル基含有単量体に含まれるカルボキシル基のモル量に対して２０〜８０モル％と、セルロース系ポリマー（Ｄ）を前記単量体（Ａ）の質量に対して０．０１〜１質量％とを含有する単量体組成物を用意すること、及び前記単量体（Ａ）を懸濁重合することを含む、アクリル系ポリマー粒子の製造方法。
【選択図】なし